(57)【要約】【課題】潤滑組成物の提供。【解決手段】本発明は、分散剤、腐食防止剤および酸化防止剤を含有する潤滑組成物に関する。本発明は、さらに、この潤滑組成物を用いて機械デバイスを潤滑するための方法を提供する。１つの実施形態において、本発明は、無灰潤滑組成物を提供し、この無灰潤滑組成物は、（ａ）分散剤、（ｂ）酸化防止剤、（ｃ）腐食防止剤、および（ｄ）潤滑粘度の油を含有する。１つの実施形態において、本発明は、機械デバイス（代表的に、作動流体、液圧流体、循環油またはタービン油を必要とする）を潤滑するための方法を提供し、この方法は、この機械デバイスに、（ａ）分散剤、（ｂ）酸化防止剤、（ｃ）腐食防止剤、および（ｄ）潤滑粘度の油を含有する無灰潤滑組成物を供給する工程を包含する。【選択図】なし【特許請求の範囲】
【請求項１】
本願明細書に記載された発明。
【発明の詳細な説明】
【技術分野】
【０００１】
（発明の分野）
本発明は、分散剤、腐食防止剤および酸化防止剤を含有する潤滑組成物に関する。本発明は、さらに、この潤滑組成物を用いて、作動流体、液圧流体、循環油またはタービン油を代表的に必要とする機械デバイスを潤滑するための方法を提供する。
【背景技術】
【０００２】
（発明の背景）
灰含有潤滑組成物および無灰潤滑組成物は、種々の機械デバイス（例えば、作動流体、液圧流体、循環油またはタービン油を必要とする、定置機械または移動式機械）において利用されている。これらの潤滑組成物は、しばしば、この機械デバイスにおいて、高温および／または高圧の方式で作動する。この高温および／または高圧の方式は、潤滑組成物中の、熱安定性および／または酸化安定性が低い添加剤を分解させると考えられる。代表的に、分解する傾向がある添加剤は、しばしば、金属を含む灰含有添加剤である。さらに、灰含有添加剤が分解すると、二価の金属（例えば、亜鉛、カルシウムまたはマグネシウム）が、この潤滑組成物中に放出される。次いで、これらの二価の金属は、この潤滑組成物中に存在する他の性能添加剤（例えば、アルケニルコハク酸無水物およびアルケニルスクシンイミド）と反応して、スラッジおよび他の粒子物質を生成し得、これらは、フィルタの詰まりを引き起こし得る。
【０００３】
灰含有潤滑組成物を用いて機械デバイスを潤滑することに関連する困難を克服することを試みて、無灰処方物が企図されている。しかし、機械デバイスのために適切な無灰潤滑組成物の処方は、困難であり得、そして多くの組成物は、制限された酸化安定性、制限された熱安定性、フィルタの詰まり、および認容不可能なレベルのスラッジを生成することのうちの少なくとも１つを有すると考えられる。
【０００４】
特許文献１は、リン酸アルキルとエチレンジアミンとのアミン塩、アルキルアリールスルホネートのアンモニウム塩または金属塩からなる、合成酸化防止剤を開示する。この酸化防止剤組成物は、亜鉛を含まない耐磨耗液圧流体のために有用である。
【０００５】
特許文献２は、（Ｉ）１００ｐｂｗの基油、（ＩＩ）耐磨耗剤であって、（ｉ）０．０５ｐｂｗ〜１０ｐｂｗのホスホロチオネートおよび０．０１ｐｂｗ〜１．０ｐｂｗのリン化合物のアミン塩ならびに／または（ｉｉ）０．０５ｐｂｗ〜１０ｐｂｗのジチオホスフェートを含む、耐磨耗剤、ならびに（ＩＩＩ）防錆剤であって、ポリアルキレンポリアミンと、４個〜３０個の炭素原子を有するカルボン酸とを反応させることにより得られる、０．０１ｐｂｗ〜１．０ｐｂｗのアミドを含む、防錆剤を含有する潤滑組成物を開示する。この潤滑組成物は、液圧システムのために適切である。
【０００６】
特許文献３は、基油（鉱油、植物油および合成油、β−ジチオホスホリル化プロピオン酸から選択される）、ならびに少なくとも１種の油添加剤（酸化防止剤、金属不動態化剤、防錆剤、分散剤、清浄剤、粘度指数調整剤、流動点降下剤、消泡剤、固体潤滑剤およびさらなる耐磨耗剤の群から選択される）を含有する液圧流体を開示する。
【０００７】
特許文献４は、（ａ）リン酸エステル、チオリン酸エステル、およびそのアミン塩からなる群より選択される少なくとも１種の化合物；（ｂ）リンの酸のエステルおよび／またはそのアミン塩のうちの少なくとも１種；ならびに（ｃ）アルケニルスクシンイミド、アルケニルコハク酸エステル、ベンジルアミン、およびこれらの誘導体からなる群より選択される少なくとも１種の化合物を含有する、液圧油などの産業用油を開示する。
【０００８】
特許文献５は、（１）耐磨耗パッケージであって、：（ａ）ヒドロカルビルホスフェートおよびそのアミン塩；ならびに（ｂ）ヒドロカルビル置換されたジチオリン酸と、α，β−不飽和カルボニル含有化合物とのアルキレンカップリング付加体を含む、耐磨耗パッケージ；（２）酸化防止剤パッケージであって、（ａ）ヒドロカルビルジフェニルアミン；および（ｂ）立体障害のあるフェノールを含む、酸化防止剤パッケージ；（３）金属不活性剤；ならびに（４）潤滑粘度の油を含有する、産業用流体を開示する。
【先行技術文献】
【特許文献】
【０００９】
【特許文献１】欧州特許出願公開第０  ８２１  ０５３号明細書
【特許文献２】国際公開第００／１１１２２号パンフレット
【特許文献３】米国特許第５９２２６５７号明細書
【特許文献４】米国特許出願公開第２００２／００１０１０３号明細書
【特許文献５】国際公開第０４／１１３４７９号パンフレット
【発明の概要】
【発明が解決しようとする課題】
【００１０】
従って、フィルタの詰まり、制限された酸化安定性、制限された熱安定性および認容不可能なレベルのスラッジの生成のうちの少なくとも１つを減少または最小にし得る、機械デバイスのために適切な潤滑組成物を発見することが望ましい。本発明は、フィルタの詰まり、制限された酸化安定性、制限された熱安定性および認容不可能なレベルのスラッジの生成のうちの少なくとも１つを減少または最小にし得る、潤滑組成物および機械デバイスを潤滑する方法を提供する。
【課題を解決するための手段】
【００１１】
（発明の要旨）
１つの実施形態において、本発明は、無灰潤滑組成物を提供し、この無灰潤滑組成物は、
（ａ）分散剤；
（ｂ）酸化防止剤；
（ｃ）腐食防止剤；および
（ｄ）潤滑粘度の油
を含有する。
【００１２】
１つの実施形態において、本発明は、機械デバイス（代表的に、作動流体、液圧流体、循環油またはタービン油を必要とする）を潤滑するための方法を提供し、この方法は、この機械デバイスに、
（ａ）分散剤；
（ｂ）酸化防止剤；
（ｃ）腐食防止剤；および
（ｄ）潤滑粘度の油
を含有する無灰潤滑組成物を供給する工程を包含する。
【００１３】
１つの実施形態において、本発明は、無灰潤滑組成物を提供し、この無灰潤滑組成物は、
（ａ）約０．０１重量％〜約２重量％の分散剤；
（ｂ）約０．０１重量％〜約２重量％の酸化防止剤；
（ｃ）約０．０００１重量％〜約０．１重量％の腐食防止剤；および
（ｄ）潤滑粘度の油
を含有する。
【００１４】
１つの実施形態において、本発明は、機械デバイス（代表的に、作動流体、液圧流体、循環油またはタービン油を必要とする）を潤滑するための方法を提供し、この方法は、この機械デバイスに、
（ａ）約０．０１重量％〜約２重量％の分散剤；
（ｂ）約０．０１重量％〜約２重量％の酸化防止剤；
（ｃ）約０．０００１重量％〜約０．１重量％の腐食防止剤；および
（ｄ）潤滑粘度の油
を含有する無灰潤滑組成物を供給する工程を包含する。
【００１５】
１つの実施形態において、上に開示される無灰潤滑組成物は、耐磨耗剤をさらに含有する。１つの実施形態において、上に開示される無灰潤滑組成物は、約０．０５重量％〜約１．５重量％の耐磨耗剤をさらに含有する。
【００１６】
１つの実施形態において、本発明は、濃縮物の形態の、上に開示される無灰潤滑組成物を提供する。
本発明の好ましい実施形態においては、以下が提供される。
（項目１）
機械デバイスを潤滑するための方法であって、該方法は、該機械デバイスに無灰潤滑組成物を供給する工程を包含し、該無灰潤滑組成物は、
（ａ）分散剤；
（ｂ）酸化防止剤；
（ｃ）腐食防止剤；
（ｄ）潤滑粘度の油；および
（ｅ）必要に応じて、耐磨耗剤、
を含有する、方法。
（項目２）
前記機械デバイスが、作動流体、液圧流体、循環油、タービン油およびこれらの混合物からなる群より選択される流体を必要とする、項目１に記載の方法。
（項目３）
前記機械デバイスが、液圧システムまたはタービンシステムである、項目１に記載の方法。
（項目４）
前記分散剤が、ホウ素化分散剤である、項目１に記載の方法。
（項目５）
前記酸化防止剤が、（ｉ）ヒンダードフェノールまたは（ｉｉ）アルキル化ジフェニルアミンを含む、項目１に記載の方法。
（項目６）
前記腐食防止剤が、（ｉ）２，５−ビス（アルキル−ジチオ）−１，３，４−チアジアゾール、（ｉｉ）環の４位もしくは５位もしくは６位もしくは７位のうちの少なくとも１つにヒドロカルビル置換基を含むベンゾトリアゾール、または（ｉｉｉ）環の１位もしくは２位のうちの少なくとも１つにヒドロカルビル置換基を含むベンゾトリアゾールを含む、項目１に記載の方法。
（項目７）
前記潤滑組成物が、（ｉ）非イオン性リン化合物；（ｉｉ）リン化合物のアミン塩；または（ｉｉｉ）リン化合物のアンモニウム塩をさらに含有する、項目１に記載の方法。
（項目８）
前記潤滑組成物が、
（ａ）約０．０１重量％〜約２重量％の分散剤；
（ｂ）約０．０１重量％〜約２重量％の酸化防止剤；
（ｃ）約０．０００１重量％〜約０．１重量％の腐食防止剤；
（ｄ）潤滑粘度の油；および
（ｅ）約０重量％〜約５重量％の耐磨耗剤、
を含有する、項目１に記載の方法。
（項目９）
前記潤滑組成物が、約０．０５重量％〜約１．５重量％の耐磨耗剤をさらに含有する、項目１に記載の方法。
（項目１０）
無灰潤滑組成物であって、
（ａ）分散剤；
（ｂ）酸化防止剤；
（ｃ）腐食防止剤；
（ｄ）潤滑粘度の油；および
（ｅ）必要に応じて、耐磨耗剤、
を含有する、無灰潤滑組成物。
（項目１１）
（ａ）約０．０１重量％〜約２重量％の分散剤；
（ｂ）約０．０１重量％〜約２重量％の酸化防止剤；
（ｃ）約０．０００１重量％〜約０．１重量％の腐食防止剤；
（ｄ）潤滑粘度の油；および
（ｅ）約０重量％〜約５重量％の耐磨耗剤、
を含有する、項目１０に記載の無灰潤滑組成物。
（項目１２）
前記耐磨耗剤が、前記無灰潤滑組成物の約０．０５重量％〜約１．５重量％で存在する、項目１１に記載の無灰潤滑組成物。
【発明を実施するための形態】
【００１７】
（発明の詳細な説明）
本発明は、上に開示されるような、無灰潤滑組成物、および機械デバイスを潤滑するための方法を提供する。
【００１８】
本明細書中で使用される場合、用語「無灰」とは、以下で議論される潤滑組成物および／または添加剤が、金属を実質的に含まないことを意味する。実質的に含まないとは、その組成物が、灰形成物質（例えば、金属であり、代表的に、亜鉛、カルシウムまたはマグネシウムなどの二価金属）を、約１５０ｐｐｍ未満、もしくは約１００ｐｐｍ未満、または約１０ｐｐｍ以下、もしくは約１ｐｐｍ未満含むことを意味する。代表的に、灰形成物質は、微量でのみ存在し、通常、汚染物質に関連する。
【００１９】
（分散剤）
適切な分散剤としては、スクシンイミド分散剤（例えば、Ｎ−置換長鎖アルケニルスクシンイミド）、マンニッヒ分散剤、エステル含有分散剤、脂肪ヒドロカルビルモノカルボン酸アシル化剤とアミンもしくはアンモニアとの縮合生成物、アルキルアミノフェノール分散剤、ヒドロカルビル−アミン分散剤、ポリエーテル分散剤、またはポリエーテルアミン分散剤が挙げられる。異なる実施形態において、この分散剤は、スクシンイミド分散剤、コハク酸エステル分散剤、またはマンニッヒ分散剤を含む。
【００２０】
異なる実施形態において、このスクシンイミド分散剤は、平均して少なくとも約８個、または約３０個、あるいは約３５個〜約３５０個もしくは約２００個、または約１００個までの炭素原子を含む。１つの実施形態において、長鎖アルケニル基は、少なくとも５００の
【００２１】
【化１】
2014132097.tif 000002
（数平均分子量）により特徴付けられるポリアルケンから誘導される。一般に、このポリアルケンは、約５００または約７００（または約８００、もしくはさらに約９００）〜約５０００（または約２５００まで、もしくは約２０００まで、もしくは約１５００まで、もしくは約１２００まで）の
【００２２】
【化２】
2014132097.tif 000003
により特徴付けられる。１つの実施形態において、この長鎖アルケニル基としては、ポリオレフィンから誘導されるものが挙げられる。これらのポリオレフィンは、約２個〜約１０個の炭素原子を有するモノオレフィン（例えば、エチレン、プロピレン、１−ブテン、イソブチレン、および１−デセン）が挙げられるモノマーから誘導され得る。特に有用なモノオレフィンの供給源は、約３５重量％〜約７５重量％のブテン含有量および約３０重量％〜約６０重量％のイソブテン含有量を有する、Ｃ４の精油所ストリームである。有用なポリオレフィンとしては、約４００〜約５０００、または約４００〜約２５００、または約４００、または約５００〜約１５００の数平均分子量を有するポリイソブチレンが挙げられる。ポリイソブチレンのビニリデン二重結合含有量としては、異なる実施形態において、約５％〜約６９％、または約５０％〜約６９％、または約５０％〜約９５％の範囲が挙げられる。
【００２３】
１つの実施形態において、スクシンイミド分散剤は、ポリイソブチレンスクシンイミドを含み、ここでこのポリイソブチレンは、約４００〜約５０００の数平均分子量を有する。
【００２４】
スクシンイミド分散剤およびそれらの調製方法は、米国特許第４，２３４，４３５号および同第３，１７２，８９２号により完全に記載されている。
【００２５】
適切なアミンとしては、モノアミンまたはポリアミン（例えば、エチレンジアミン、ジエチレントリアミン、トリエチレンテトラミン、ペンタエチレンヘキサミン、または蒸留ボトムス（ＤｏｗからＨＰＡＸ（登録商標）として市販されている））が挙げられる。ヒドロカルビル置換されたアミンは、米国特許第５，４０７，４５３号に記載されるように、塩素化オレフィンまたはポリオレフィン（例えば、塩素化ポリイソブチレン）とアミン（例えば、エチレンジアミン）との混合物を、塩基（例えば、炭酸ナトリウム）の存在下で加熱することによって、形成され得る。
【００２６】
これらの分散剤はまた、従来の方法によって、種々の薬剤のうちの任意のものとの反応により、後処理され得る。これらのうちでもとりわけ、ホウ素含有化合物、尿素、チオ尿素、ジメルカプトチアジアゾール、二硫化炭素、アルデヒド、ケトン、カルボン酸、炭化水素置換されたコハク酸無水物、無水マレイン酸、ニトリル、エポキシド、リン化合物および／または金属化合物である。１つの実施形態において、この分散剤は、ホウ素化分散剤である。代表的に、このホウ素化分散剤は、ポリイソブチレンスクシンイミドを含むスクシンイミド分散剤から誘導され、ここでこのポリイソブチレンは、４００〜５０００の数平均分子量を有する。
【００２７】
ホウ素化スクシンイミド分散剤は、ホウ素化剤を使用して調製され得る。ホウ素化剤としては、種々の形態のホウ酸（メタホウ酸（ＨＢＯ２）、オルトホウ酸（Ｈ３ＢＯ３）、およびテトラホウ酸（Ｈ２Ｂ４Ｏ７）が挙げられる）、酸化ホウ素、三酸化ホウ素、ならびにホウ酸アルキル（例えば、（ＲＯ）ｘＢ（ＯＨ）ｙのものであり、この式において、ｘは、約１〜約３であり、そしてｙは、約０〜約２であり、ｘとｙとの合計は、３であり、そしてＲは、約１個〜約６個の炭素原子を含むアルキル基である）が挙げられる。１つの実施形態において、このホウ素化合物は、アルカリ金属のホウ酸塩、またはアルカリ金属ホウ酸塩とアルカリ土類金属ホウ酸塩との混合物である。これらの金属ホウ酸塩は、一般に、当該分野において公知である、水和した粒子状の金属ホウ酸塩である。１つの実施形態において、これらの金属ホウ酸塩は、アルカリ金属ホウ酸塩とアルカリ土類金属ホウ酸塩との混合物である。金属ホウ酸塩は、市販されている。
【００２８】
異なる実施形態において、この分散剤は、潤滑組成物の約０．００１重量％〜約５重量％、または約０．００５重量％〜約２．５重量％、約０．０５重量％〜約１．５重量％、または約０．０８重量％〜約０．８重量％が挙げられる範囲で存在する。
【００２９】
（酸化防止剤）
本発明の酸化防止剤としては、硫黄化オレフィン、スルフィド（例えば、プロピレンオキシドと反応したｔｅｒｔ−ノニルメルカプタン（モル比１：１））、ヒンダードフェノール、またはアミン性化合物（例えば、フェニルαナフチルアミンもしくはアルキル化ジフェニルアミン）が挙げられる。
【００３０】
適切なヒンダードフェノールの例としては、２，６−ジ−ｔｅｒｔ−ブチル−４−メチルフェノール、３−（３，５−ジ−ｔｅｒｔ−ブチル−４−ヒドロキシ−フェニル）−プロピオン酸ブチルエステル、３−（３，５−ジ−ｔｅｒｔ−ブチル−４−ヒドロキシ−フェニル）−プロピオン酸イソオクチルエステルまたは３−（３，５−ジ−ｔｅｒｔ−ブチル−４−ヒドロキシ−フェニル）−プロピオン酸２−エチルヘキシルエステル）、２，６−ジ−ｔｅｒｔ−ブチルフェノール、４−メチル−２，６−ジ−ｔｅｒｔ−ブチルフェノール、４−エチル−２，６−ジ−ｔｅｒｔ−ブチルフェノール、４−プロピル−２，６−ジ−ｔｅｒｔ−ブチルフェノール、４−ブチル−２，６−ジ−ｔｅｒｔ−ブチルフェノール、４−ペンチル−２−６−ジ−ｔｅｒｔ−ブチルフェノール、４−ヘキシル−２，６−ジ−ｔｅｒｔ−ブチルフェノール、４−ヘプチル−２，６−ジ−ｔｅｒｔ−ブチルフェノール、４−（２−エチルヘキシル）−２，６−ジ−ｔｅｒｔ−ブチルフェノール、４−オクチル−２，６−ジ−ｔｅｒｔ−ブチルフェノール、４−ノニル−２，６−ジ−ｔｅｒｔ−ブチルフェノール、４−デシル−２，６−ジ−ｔｅｒｔ−ブチルフェノール、４−ウンデシル−２，６−ジ−ｔｅｒｔ−ブチルフェノール、４−ドデシル−２，６−ジ−ｔｅｒｔ−ブチルフェノール、４−トリデシル−２，６−ジ−ｔｅｒｔ−ブチルフェノール、４−テトラデシル−２，６−ジ−ｔｅｒｔ−ブチルフェノール、またはこれらの混合物が挙げられる。
【００３１】
適切なメチレン架橋した立体障害を有するフェノールの例としては、４，４’−メチレンビス（６−ｔｅｒｔ−ブチル−ｏ−クレゾール）、４，４’−メチレンビス（２−ｔｅｒｔ−アミル−ｏ−クレゾール）、２，２’−メチレンビス（４−メチル−６−ｔｅｒｔ−ブチルフェノール）、４，４’−メチレン−ビス（２，６−ジ−ｔｅｒｔブチルフェノール）、またはこれらの混合物が挙げられる。
【００３２】
適切なアミン性化合物の例としては、ノニルジフェニルアミン、ジ−ノニルジフェニルアミン、オクチルジフェニルアミン、ジ−オクチルジフェニルアミン、ブチルオクチルジフェニルアミン、オクチルスチレニルジフェニルアミンまたはジエチルジノニルジフェニルアミンが挙げられる。
【００３３】
１つの実施形態において、酸化防止剤は、（ｉ）ヒンダードフェノールまたは（ｉｉ）アルキル化ジフェニルアミンを含む。１つの実施形態において、酸化防止剤は、ヒンダードフェノールとアルキル化ジフェニルアミンとの混合物を含む。
【００３４】
異なる実施形態において、酸化防止剤は、潤滑組成物の約０．０１重量％〜約３重量％、または約０．０１重量％〜約２重量％、または約０．０５重量％〜約１重量％が挙げられる範囲で存在する。
【００３５】
（腐食防止剤）
腐食防止剤はまた、金属不活性剤または黄色金属不動態化剤と記載され得る。
【００３６】
腐食防止剤の例としては、ベンゾトリアゾール、１，２，４−トリアゾール、ベンゾイミダゾール、２−アルキルジチオベンゾイミダゾール、２−アルキルジチオベンゾチアゾール、２−（Ｎ，Ｎ−ジアルキルジチオカルバモイル）ベンゾチアゾール、２，５−ビス（アルキル−ジチオ）−１，３，４−チアジアゾール、２，５−ビス（Ｎ，Ｎ−ジアルキルジチオカルバモイル）−１，３，４−チアジアゾール、２−アルキルジチオ−５−メルカプトチアジアゾールまたはこれらの混合物が挙げられる。１つの実施形態において、腐食防止剤は、ベンゾトリアゾールを含む。１つの実施形態において、腐食防止剤は、２，５−ビス（アルキル−ジチオ）−１，３，４−チアジアゾールを含む。
【００３７】
ベンゾトリアゾールとしては、環の１位または２位または４位または５位または６位または７位のうちの少なくとも１つにヒドロカルビル置換基を含むものが挙げられる。これらのヒドロカルビル基は、異なる実施形態において、１個〜約３０個、または１個〜約１５個、または１個〜約１６個の炭素原子を含む。１つの実施形態において、腐食防止剤は、トリルトリアゾールを含む。１つの実施形態において、４位または５位または６位または７位で置換されたヒドロカルビルベンゾトリアゾールは、アルデヒドおよびアミンとさらに反応する。
【００３８】
アルデヒドおよびアミンとさらに反応した適切なヒドロカルビルベンゾトリアゾールの例としては、Ｎ，Ｎ−ビス（２−エチルヘキシル）−ａｒ−メチル−１Ｈ−ベンゾトリアゾール−１−メタンアミン、Ｎ，Ｎ−ビス（２−エチルヘキシル）−４−メチル−１Ｈ−ベンゾトリアゾール−１−メタンアミン、Ｎ，Ｎ−ビス（２−エチルヘキシル）−４−メチル−１Ｈ−ベンゾトリアゾール−１−メタンアミン、２Ｈ−ベンゾトリアゾール−２−メタンアミン、Ｎ−（４−メトキシフェニル）−１Ｈ−ベンゾトリアゾール−１−メタンアミン、Ｎ，Ｎ−ジドデシル−１Ｈ−ベンゾトリアゾール−１−メタンアミン、Ｎ−（１Ｈ−ベンゾトリアゾール−１−イルメチル）−Ｎ−（２−エチルヘキシル）−１Ｈ−ベンゾトリアゾール−１−メタンアミン、Ｎ−メチル−Ｎ−フェニル−１Ｈ−ベンゾトリアゾール−１−メタンアミン、４，５，６，７−テトラヒドロ−Ｎ，Ｎ−ジトリデシル−１Ｈ−ベンゾトリアゾール−１−メタンアミン、Ｎ，Ｎ−ジオクタデシル−１Ｈ−ベンゾトリアゾール−１−メタンアミン、５−メチル−Ｎ，Ｎ−ジオクチル−１Ｈ−ベンゾトリアゾール−１−メタンアミン、Ｎ，Ｎ−ジブチル−１Ｈ−ベンゾトリアゾール−１−メタンアミン、Ｎ−（４−メチルフェニル）−１Ｈ−ベンゾトリアゾール−１−メタンアミン、Ｎ，Ｎ−ビス（２−エチルヘキシル）−１Ｈ−ベンゾトリアゾール−１−メタンアミン、Ｎ，Ｎ−ジオクチル−２Ｈ−ベンゾトリアゾール−２−メタンアミン、Ｎ−ドデシル−１Ｈ−ベンゾトリアゾール−１−メタンアミン、Ｎ−フェニル−１Ｈ−ベンゾトリアゾール−１−メタンアミン、Ｎ，Ｎ−ジドデシル−４，５，６，７−テトラヒドロ−１Ｈ−ベンゾトリアゾール−１−メタンアミン、Ｎ，Ｎ−ビス（２−エチルヘキシル）−５−メチル−１Ｈ−ベンゾトリアゾール−１−メタンアミン、Ｎ−オクタデシル−１Ｈ−ベンゾトリアゾール−１−メタンアミン、Ｎ，Ｎ−ジドデシル−２Ｈ−ベンゾトリアゾール−２−メタンアミン、Ｎ，Ｎ−ジオクチル−１Ｈ−ベンゾトリアゾール−１−メタンアミン、Ｎ−（２−エチルヘキシル）−１Ｈ−ベンゾトリアゾール−１−メタンアミン、４，５，６，７−テトラヒドロ−Ｎ，Ｎ−ジテトラデシル−１Ｈ−ベンゾトリアゾール−１−メタンアミン、またはこれらの混合物が挙げられる。１つの実施形態において、腐食防止剤は、Ｎ，Ｎ−ビス（２−エチルヘキシル）−４−メチル−１Ｈ−ベンゾトリアゾール−１−メタンアミンまたはＮ，Ｎ−ビス（２−エチルヘキシル）−ａｒ−メチル−１Ｈ−ベンゾトリアゾール−１−メタンアミンを含む。
【００３９】
１つの実施形態において、腐食防止剤は、（ｉ）２，５−ビス（アルキル−ジチオ）−１，３，４−チアジアゾール、（ｉｉ）環の４位もしくは５位もしくは６位もしくは７位のうちの少なくとも１つにヒドロカルビル置換基を含むベンゾトリアゾール、または（ｉｉｉ）環の１位もしくは２位のうちの少なくとも１つにヒドロカルビル置換基を含むベンゾトリアゾール（代表的に、ベンゾトリアゾールは、アルデヒドおよびアミンとさらに反応する）を含む。
【００４０】
１つの実施形態において、腐食防止剤は、２，５−ビス（アルキル−ジチオ）−１，３，４−チアジアゾールを含む。異なる実施形態において、２，５−ビス（アルキル−ジチオ）−１，３，４−チアジアゾールのアルキル基は、１個〜約３０個、または約２個〜約２５個、または４個〜約２０個、または約６個〜約１６個の炭素原子を含む。適切な２，５−ビス（アルキル−ジチオ）−１，３，４−チアジアゾールの例としては、２，５−ビス（ｔｅｒｔ−オクチルジチオ）−１，３，４−チアジアゾール、２，５−ビス（ｔｅｒｔ−ノニルジチオ）−１，３，４−チアジアゾール、２，５−ビス（ｔｅｒｔ−デシルジチオ）−１，３，４−チアジアゾール、２，５−ビス（ｔｅｒｔ−ウンデシルジチオ）−１，３，４−チアジアゾール、２，５−ビス（ｔｅｒｔ−ドデシルジチオ）−１，３，４−チアジアゾール、またはこれらの混合物が挙げられる。
【００４１】
腐食防止剤は、単独で使用されても、２種、３種またはそれより多くの腐食防止剤と組み合わせて使用されてもよい。１つの実施形態において、腐食防止剤は、（ｉ）２，５−ビス（アルキル−ジチオ）−１，３，４−チアジアゾールと（ｉｉ）環の４位もしくは５位もしくは６位もしくは７位のうちの少なくとも１つにヒドロカルビル置換基を含むベンゾトリアゾールと、（ｉｉｉ）１位もしくは２位のうちの少なくとも１つにヒドロカルビル置換基を含むベンゾトリアゾール（代表的に、ベンゾトリアゾールは、アルデヒドおよびアミンとさらに反応する）との混合物を含む。
【００４２】
異なる実施形態において、腐食防止剤は、潤滑組成物の約０．０００１重量％〜約５重量％、または約０．０００１重量％〜約０．５重量％、または約０．０００１重量％〜約０．１重量％、または約０．０００５重量％〜約０．０６重量％が挙げられる範囲で存在する。
【００４３】
（潤滑粘度の油）
上記潤滑組成物は、潤滑粘度の油を含有する。このような油としては、天然油、合成油、水素化分解により誘導された油、水素化により誘導された油、水素化精製（ｈｙｄｒｏｆｉｎｉｓｈｉｎｇ）により誘導された油、未精製油、精製油および再精製油、ならびにこれらの混合物が挙げられる。
【００４４】
未精製油とは、一般に、さらなる精製処理なしで（またはほとんどなしで）天然供給源または合成供給源から直接得られる油である。
【００４５】
精製油とは、これらが１以上の精製工程でさらに処理されて１以上の特性を改善されていることを除いて、未精製油と類似である。精製技術は当該分野において公知であり、溶媒抽出、二次蒸留、酸抽出、塩基抽出、濾過、パーコレーションなどが挙げられる。
【００４６】
再精製油はまた、再生油または再処理油として公知であり、精製油を得るために使用されるプロセスと類似のプロセスによって得られ、そしてしばしば、使用済み添加剤および油分解生成物の除去を目的とする技術によって、さらに処理される。
【００４７】
本発明の潤滑剤を作製する際に有用な天然油としては、動物油、植物油（例えば、ヒマシ油、ラード油）、鉱物潤滑油（例えば、液体石油、およびパラフィン系、ナフテン系、または混合パラフィン−ナフテン系の溶媒処理または酸処理された鉱物潤滑油）、ならびに炭または頁岩から誘導される油、またはこれらの混合物が挙げられる。
【００４８】
合成潤滑油は有用であり、そして炭化水素油（例えば、重合オレフィンおよび相互重合オレフィン（例えば、ポリブチレン、ポリプロピレン、プロピレンイソブチレンコポリマー））；ポリ（１−ヘキセン）、ポリ（１−オクテン）、ポリ（１−デセン）およびこれらの混合物；アルキルベンゼン（例えば、ドデシルベンゼン、テトラデシルベンゼン、ジノニルベンゼン、ジ−（２−エチルヘキシル）ベンゼン）；ポリフェニル（例えば、ビフェニル、テルフェニル、アルキル化ポリフェニル）；アルキル化ジフェニルエーテルおよびアルキル化ジフェニルスルフィド、ならびにこれらの誘導体、アナログおよびホモログ、またはこれらの混合物が挙げられる。
【００４９】
他の合成潤滑油としては、ポリオールエステル（例えば、Ｐｒｉｏｌｕｂｅ（登録商標）３９７０）、ジエステル、リン含有酸の液体エステル（例えば、リン酸トリクレジル、リン酸トリオクチル、およびデカンホスホン酸のジエチルエステル）、またはポリマーテトラヒドロフランが挙げられる。合成油としては、フィッシャー−トロプシュ反応により生成されるものが挙げられ、そして代表的に、水素異性化（ｈｙｄｒｏｉｓｏｍｅｒｉｓｅｄ）フィッシャー−トロプシュ炭化水素または蝋であり得る。１つの実施形態において、油としては、フィッシャー−トロプシュ気−液合成手順により調製されたもの、および他の気−液油が挙げられる。
【００５０】
潤滑粘度の油はまた、Ａｍｅｒｉｃａｎ  Ｐｅｔｒｏｌｅｕｍ  Ｉｎｓｔｉｔｕｔｅ（ＡＰＩ）Ｂａｓｅ  Ｏｉｌ  Ｉｎｔｅｒｃｈａｎｇｅａｂｉｌｉｔｙ  Ｇｕｉｄｅｌｉｎｅｓに詳述されるように定義され得る。５つの基油グループは、以下のとおりである：Ｇｒｏｕｐ  Ｉ（硫黄含有量＞０．０３重量％、および／または＜９０重量％飽和物質（ｓａｔｕｒａｔｅｓ）、粘度指数８０〜１２０）；Ｇｒｏｕｐ  ＩＩ（硫黄含有量≦０．０３重量％、および≧９０重量％飽和物質、粘度指数８０〜１２０）；Ｇｒｏｕｐ  ＩＩＩ（硫黄含有量≦０．０３重量％、および≧９０重量％飽和物質、粘度指数≧１２０）；Ｇｒｏｕｐ  ＩＶ（全てのポリαオレフィン（ＰＡＯ））；およびＧｒｏｕｐ  Ｖ（Ｇｒｏｕｐ  Ｉ、Ｇｒｏｕｐ  ＩＩ、Ｇｒｏｕｐ  ＩＩＩ、またはＧｒｏｕｐ  ＩＶのいずれにも含まれない全ての他のもの）。潤滑粘度の油は、ＡＰＩ  Ｇｒｏｕｐ  Ｉ油、ＡＰＩ  Ｇｒｏｕｐ  ＩＩ油、ＡＰＩ  Ｇｒｏｕｐ  ＩＩＩ油、ＡＰＩ  Ｇｒｏｕｐ  ＩＶ油、ＡＰＩ  Ｇｒｏｕｐ  Ｖ油またはこれらの混合物を含む。しばしば、潤滑粘度の油は、ＡＰＩ  Ｇｒｏｕｐ  Ｉ油、ＡＰＩ  Ｇｒｏｕｐ  ＩＩ油、ＡＰＩ  Ｇｒｏｕｐ  ＩＩＩ油、ＡＰＩ  Ｇｒｏｕｐ  ＩＶ油またはその混合物である。あるいは、潤滑粘度の油は、しばしば、ＡＰＩ  Ｇｒｏｕｐ  ＩＩ油、ＡＰＩ  Ｇｒｏｕｐ  ＩＩＩ油もしくはＡＰＩ  Ｇｒｏｕｐ  ＩＶ油、またはこれらの混合物である。
【００５１】
存在する潤滑粘度の油の量は、代表的に、１００重量％から、ポリマー、耐磨耗剤、腐食防止剤および他の性能添加剤の量の合計を減算した後の残りの量である。
【００５２】
潤滑組成物は、濃縮物および／または完全に処方された潤滑剤の形態であり得る。分散剤、酸化防止剤および腐食防止剤が濃縮物の形態（これはさらなる油と組み合わせられて、全体にかまたは部分的に、完成した潤滑剤を形成し得る）である場合、潤滑粘度の油および／または希釈油に対する成分（ａ）、（ｂ）および（ｃ）（すなわち、分散剤、酸化防止剤および腐食防止剤）の比は、重量で約１：９９〜約９９：１、または重量で約８０：２０〜約１０：９０の範囲を含む。
【００５３】
（他の性能添加剤）
本発明の組成物は、必要に応じて、少なくとも１種の他の性能添加剤をさらに含有する。これらの他の性能添加剤としては、耐磨耗剤、粘度指数調整剤（すなわち、粘度調整剤）、消泡剤、脱乳化剤、流動点降下剤、消泡剤、カルボン酸または無水物、およびこれらの混合物が挙げられる。
【００５４】
存在する他の性能添加剤化合物の合わせた総量は、油なしの状態を基礎として、この組成物の０重量％〜約１０重量％、または約０重量％〜約５重量％、または約０．００５重量％〜約４重量％、または約０．０５重量％〜約２．５重量％、または約０．１重量％〜約１．５重量％の範囲を含み得る。これらの他の性能添加剤のうちの１種以上が存在し得るが、通常、これらの他の性能添加剤は、互いに対して異なる量で存在する。
【００５５】
（耐磨耗剤）
１つの実施形態において、耐磨耗剤は、リン含有酸、塩もしくはエステル、またはこれらの混合物を含む。１つの実施形態において、この耐磨耗剤は、混合物の形態である。
【００５６】
耐磨耗剤としては、リン酸、リンの酸、チオリン酸、チオリンの酸から誘導されるもの、またはこれらの混合物が挙げられる。
【００５７】
１つの実施形態において、耐磨耗剤は、（ｉ）非イオン性リン化合物；（ｉｉ）リン化合物のアミン塩；または（ｉｉｉ）リン化合物のアンモニウム塩を含む。
【００５８】
１つの実施形態において、耐磨耗剤は、リン含有酸またはエステルのアンモニウム塩またはアミン塩を含む。
【００５９】
リンの酸またはエステルのアミン塩としては、リン酸エステルおよびそのアミン塩；ジアルキルジチオリン酸エステルおよびそのアミン塩；ホスファイトのアミン塩；ならびにリン含有カルボン酸のエステル、エーテルおよびアミドのアミン塩；ならびにこれらの混合物が挙げられる。
【００６０】
リンの酸またはエステルのアミン塩は、単独で使用されても組み合わせで使用されてもよい。
【００６１】
１つの実施形態において、リンの酸またはエステルのアミン塩としては、部分アミン塩、もしくは部分アミン−金属塩化合物、またはこれらの混合物が挙げられる。１つの実施形態において、リンの酸またはエステルのアミン塩は、その分子内に硫黄原子をさらに含む。
【００６２】
このアミン塩は、第一級アミン、第二級アミン、第三級アミン、およびこれらの混合物が挙げられる、アミンから調製され得る。これらのアミンとしては、少なくとも１個のヒドロカルビル基、または特定の実施形態において、２個もしくは３個のヒドロカルビル基を有するアミンが挙げられる。異なる実施形態において、これらのヒドロカルビル基は、約２個〜約３０個、または約８個〜約２６個、または約１０個〜約２０個、または約１３個〜約１９個の炭素原子を含む。
【００６３】
第一級アミンとしては、エチルアミン、プロピルアミン、ブチルアミン、２−エチルヘキシルアミン、オクチルアミン、およびドデシルアミン、ならびにｎ−オクチルアミン、ｎ−デシルアミン、ｎ−ドデシルアミン、ｎ−テトラデシルアミン、ｎ−ヘキサデシルアミン、ｎ−オクタデシルアミンおよびオレイルアミンなどの脂肪アミンが挙げられる。他の有用な脂肪アミンとしては、市販の脂肪アミン（例えば、「Ａｒｍｅｅｎ（登録商標）」アミン（Ａｋｚｏ  Ｃｈｅｍｉｃａｌｓ，Ｃｈｉｃａｇｏ，Ｉｌｌｉｎｏｉｓから入手可能な製品であり、例えば、Ａｒｍｅｅｎ  Ｃ、Ａｒｍｅｅｎ  Ｏ、Ａｒｍｅｅｎ  ＯＬ、Ａｒｍｅｅｎ  Ｔ、Ａｒｍｅｅｎ  ＨＴ、Ａｒｍｅｅｎ  ＳおよびＡｒｍｅｅｎ  ＳＤであり、ここで文字の指定は、脂肪基（例えば、ココ基、オレイル基、獣脂、またはステアリル基）に関する）が挙げられる。
【００６４】
適切な第二級アミンの例としては、ジメチルアミン、ジエチルアミン、ジプロピルアミン、ジブチルアミン、ジアミルアミン、ジヘキシルアミン、ジヘプチルアミン、メチルエチルアミン、エチルブチルアミンおよびエチルアミルアミンが挙げられる。これらの第二級アミンとしてはまた、ピペリジン、ピペラジンおよびモルホリンなどの環状アミンが挙げられる。
【００６５】
このアミンはまた、第三級脂肪族第一級アミンであり得る。これらの第三級脂肪族第一級アミンの脂肪族基は、異なる実施形態において、約４個〜約３０個、または約６個〜約２６個、または約８個〜約２４個の炭素原子を含む。第三級アルキルアミンとしては、モノアミン（例えば、ｔｅｒｔ−ブチルアミン、ｔｅｒｔ−ヘキシルアミン、１−メチル−１−アミノ−シクロヘキサン、ｔｅｒｔ−オクチルアミン、ｔｅｒｔ−デシルアミン、ｔｅｒｔ−ドデシルアミン、ｔｅｒｔ−テトラデシルアミン、ｔｅｒｔ−ヘキサデシルアミン、ｔｅｒｔ−オクタデシルアミン、ｔｅｒｔ−テトラコサニルアミン、およびｔｅｒｔ−オクタコサニルアミン）が挙げられる。
【００６６】
１つの実施形態において、リンの酸またはエステルのアミン塩としては、約Ｃ１１〜約Ｃ１４の第三級アルキルの第一級基またはこれらの混合物を有するアミンが挙げられる。１つの実施形態において、リン化合物のアミン塩としては、約Ｃ１４〜約Ｃ１８の第三級アルキルの第一級アミンまたはこれらの混合物を有するアミンが挙げられる。１つの実施形態において、リン化合物のアミン塩としては、約Ｃ１８〜約Ｃ２２の第三級アルキルの第一級アミンまたはこれらの混合物を有するアミンが挙げられる。
【００６７】
アミンの混合物もまた、本発明において使用され得る。１つの実施形態において、有用なアミンの混合物は、「Ｐｒｉｍｅｎｅ（登録商標）８１Ｒ」および「Ｐｒｉｍｅｎｅ（登録商標）ＪＭＴ」である。Ｐｒｉｍｅｎｅ（登録商標）８１ＲおよびＰｒｉｍｅｎｅ（登録商標）ＪＭＴ（両方、Ｒｏｈｍ  ＆  Ｈａａｓにより製造および販売されている）は、それぞれ、Ｃ１１〜Ｃ１４の第三級アルキルの第一級アミンの混合物、およびＣ１８〜Ｃ２２の第三級アルキルの第一級アミンの混合物である。
【００６８】
１つの実施形態において、リンの酸またはエステルのアミン塩は、Ｃ１４〜Ｃ１８のアルキル化リン酸と、Ｐｒｉｍｅｎｅ（登録商標）８１Ｒ（Ｒｏｈｍ  ＆  Ｈａａｓにより製造および販売されており、これは、Ｃ１１〜Ｃ１４の第三級アルキルの第一級アミンの混合物である）との反応生成物である。
【００６９】
リンの酸またはエステルのアミン塩の例としては、イソプロピル、メチル−アミル（１，３−ジメチルブチルもしくはこれらの混合物）、２−エチルヘキシル、ヘプチル、オクチル、ノニル、デシル、ドデシル、ブタデシル、ヘキサデシル、オクタデシルまたはエイコシルで置換されたリン酸（またはジチオリン酸）と、エチレンジアミン、モルホリン、２−エチルヘキシルアミンまたはＰｒｉｍｅｎｅ（登録商標）８１Ｒとの反応生成物、およびこれらの混合物が挙げられる。１つの実施形態において、耐磨耗剤は、リンの酸もしくはエステルのアミン塩、またはこれらの混合物を含む。１つの実施形態において、リンの酸またはエステルは、Ｃ１４〜Ｃ１８アルキルリンの酸またはエステルであり、Ｐｒｉｍｅｎｅ（登録商標）８１Ｒまたは２−エチルヘキシルアミンとのアミン塩である。
【００７０】
１つの実施形態において、ジチオリン酸としては、エポキシドまたはグリコールと反応したジチオリン酸が挙げられる。この反応生成物は、リンの酸、無水物、または低級エステルとさらに反応する。エポキシドとしては、脂肪族エポキシドまたはスチレンオキシドが挙げられる。有用なエポキシドの例としては、エチレンオキシド、プロピレンオキシド、ブテンオキシド、オクテンオキシド、ドデセンオキシド、スチレンオキシドなどが挙げられる。１つの実施形態において、このエポキシドは、プロピレンオキシドである。グリコールとしては、脂肪族グリコールが挙げられ、このグリコールの脂肪族基は、異なる実施形態において、約２個〜約１２個、または約２個〜約６個、または約２個〜約３個の炭素原子を有する。ジチオリン酸、グリコール、エポキシド、無機リン試薬およびこれらを反応させる方法は、米国特許第３，１９７，４０５号および同第３，５４４，４６５号に記載されている。得られる酸は、次いで、アミンと塩を形成し得る。適切なジチオリン酸の例は、五酸化リン（約６４グラム）を、約５８℃で、約４５分間かけて、約５１４グラムのヒドロキシプロピルＯ，Ｏ’−ジ（１，３−ジメチルブチル）ホスホロジチオエート（ジ（１，３−ジメチルブチル）−ホスホロジチオ酸を約１．３モルのプロピレンオキシドと約２５℃で反応させることにより調製される）に添加することにより調製される。この混合物は、約７５℃で約２．５時間加熱され、ケイ藻土と混合され、そして約７０℃で濾過される。この濾液は、約１１．８重量％のリン、約１５．２重量％の硫黄を含み、そして約８７（ブロモフェノールブルー）の酸価を有する。
【００７１】
１つの実施形態において、耐磨耗剤は、アミドを含むジチオリンの酸のエステルを含む。アミドを含むジチオリンの酸のエステルについてのより詳細な説明は、米国特許第４，９３８，８８４号に見出される。その分子構造の説明は、第２欄第４行〜第２８行に見出される。調製される適切な例は、実施例１〜７（米国特許第４，９３８，８８４号の第８欄第４５行〜第１０欄第１３行）に開示されている。代表的に、アミドを含むジチオリンの酸のエステルは、ジチオリン酸をアクリルアミド（例えば、アクリルアミド、メタクリルアミド、メチレンビスアクリルアミド、またはメチレンビスメタクリルアミド）に添加することにより調製される。１つの実施形態において、アミドを含むジチオリンの酸のエステルとしては、メチレンビスアクリルアミド、またはメチレンビスメタクリルアミド生成物が挙げられ、この生成物は、ジチオリン酸をアクリルアミドに添加して付加体を形成し；引き続いてこの付加体をホルムアルデヒドと反応させて、メチレンで結合した生成物を作製することによって、調製される。
【００７２】
１つの実施形態において、耐磨耗剤は、カルボン酸を含むジチオリンの酸のエステル（例えば、３−（ビス−ペントキシ−チオホスホリルスルファニル）−プロピオン酸メチルエステル、３−（ジブトキシ−チオホスホリルスルファニル）−プロピオン酸メチルエステル、またはこれらの混合物）を含む。
【００７３】
１つの実施形態において、耐磨耗剤は、非イオン性リン化合物を含む。代表的に、この非イオン性リン化合物のリン原子は、＋３または＋５の酸化状態を有し得る。異なる実施形態は、亜リン酸エステル、リン酸エステル、またはこれらの混合物を含む。
【００７４】
１つの実施形態において、耐磨耗剤は、ヒドロカルビルホスファイトである、非イオン性リン化合物を含む。本発明のヒドロカルビル置換されたホスファイトとしては、式：
【００７５】
【化３】
2014132097.tif 000004
により表されるものが挙げられ、この式において、各Ｒ’’’は、独立して、水素またはヒドロカルビル基であり、ただし、これらのＲ’’’基のうちの少なくとも１つは、ヒドロカルビルである。
【００７６】
Ｒ’’’の各ヒドロカルビル基は、異なる実施形態において、少なくとも約２個、または少なくとも約４個の炭素原子を含む。代表的に、両方のＲ’’’基に存在する炭素原子の合計数は、約４５未満、または約３５未満、または約２５未満である。Ｒ’’’基に存在する炭素原子の数の適切な範囲の例としては、約２個〜約４０個、約３個〜約２４個、または約４個〜約２０個が挙げられる。適切なヒドロカルビル基の例としては、プロピル基、ブチル基、ｔ−ブチル基、ペンチル基、ヘキシル基、ドデシル基、ブタデシル基、ヘキサデシル基、またはオクタデシル基が挙げられる。一般に、ヒドロカルビルホスファイトは、油溶性であるかまたは少なくとも油分散性である。１つの実施形態において、ヒドロカルビルホスファイトは、亜リン酸水素ジブチルまたは亜リン酸水素のＣ１６〜１８アルキルエステルもしくはジＣ１６〜１８アルキルエステルである。非イオン性リン化合物のより詳細な説明は、米国特許第６，１０３，６７３号の第９欄第４８行〜第１１欄第８行に含まれている。
【００７７】
１つの実施形態において、耐磨耗剤は、リン酸エステルを含む。適切なリン酸エステルの例としては、トリアリールリン酸エステル（例えば、リン酸トリクレジル、リン酸トリフェニル、リン酸トリ−ジメチルフェニル、リン酸トリブチルフェニル、またはこれらの混合物）が挙げられる。
【００７８】
１つの実施形態において、耐磨耗剤は、チオリン酸エステルを含む。適切なチオリン酸エステルの例としては、トリアリールチオリン酸エステル（例えば、チオリン酸トリクレジル、チオリン酸トリフェニル、チオリン酸トリ−ジメチルフェニル、チオリン酸トリブチルフェニル、またはこれらの混合物）が挙げられる。
【００７９】
異なる実施形態において、耐磨耗剤は、潤滑組成物の約０重量％〜約５重量％、または約０．００１重量％〜約２重量％、または約０．０５重量％〜約１．５重量％、または約０．１重量％〜約１重量％が挙げられる範囲で存在する。
【００８０】
（粘度調整剤）
粘度調整剤としては、スチレン−ブタジエンの水素化コポリマー、エチレン−プロピレンコポリマー、ポリイソブテン、水素化スチレン−イソプレンコポリマー、水素化イソプレンポリマー、ポリメタクリレート、ポリアクリレート、ポリアルキルスチレン、水素化アルケニルアリール共役ジエンコポリマー、ポリオレフィン、無水マレイン酸−スチレンコポリマーのエステルが挙げられる。
【００８１】
他の性能添加剤（例えば、アクリル酸エチルと、アクリル酸２−エチルヘキシルと、必要に応じて酢酸ビニルとのコポリマーが挙げられる消泡剤；トリアルキルリン酸エステル、ポリエチレングリコール、ポリエチレンオキシド、ポリプロピレンオキシドおよび（エチレンオキシド−プロピレンオキシド）ポリマーが挙げられる脱乳化剤；無水マレイン酸−スチレンコポリマーのエステル、ポリメタクリレート、ポリアクリレートまたはポリアクリルアミドが挙げられる流動点降下剤；ならびにＥｘｘｏｎ  Ｎｅｃｔｏｎ−３７ＴＭ（ＦＮ  １３８０）およびＥｘｘｏｎ  Ｍｉｎｅｒａｌ  Ｓｅａｌ  Ｏｉｌ（ＦＮ  ３２００）が挙げられるシール膨潤剤；ならびに官能基化ポリオレフィン（例えば、無水マレイン酸とアミンとの反応生成物で官能基化されたエチレン−プロピレンコポリマー、アミンで官能基化されたポリメタクリレート、またはアミンと反応したスチレン−無水マレイン酸コポリマー）が挙げられる分散剤粘度改質剤（しばしば、ＤＶＭと称される））もまた、本発明の組成物において使用され得る。
【００８２】
（産業上の利用可能性）
本発明の方法は、作動流体、液圧流体、循環油またはタービン油を代表的に必要とする機械デバイスを潤滑するために有用である。
【００８３】
１つの実施形態において、この機械デバイスは、作動流体、液圧流体、循環油、タービン油およびこれらの混合物からなる群より選択される流体を必要とする。
【００８４】
異なる実施形態において、この機械デバイスは、液圧システム、タービンシステム、または循環油システムである。
【００８５】
以下の実施例は、本発明の例示を提供する。これらの実施例は、非排他的であり、そして本発明の範囲を限定することを意図されない。
【実施例】
【００８６】
（潤滑組成物ＥＸ１〜ＥＸ５）
以下の添加剤を含有する一連の潤滑組成物を調製する：ホウ素化分散剤、リン化合物のアミン塩、フェノール性酸化防止剤とアミン性酸化防止剤との混合物、２種以上の腐食防止剤、および消泡剤。これらの全ての添加剤の合わせた全処理率（ｔｒｅａｔ−ｒａｔｅ）（油なしの状態に基づく。すなわち、各添加剤に通常付随する希釈油の標準の量を除く）は、実施例１（ＥＸ１）については約１．４７重量％、実施例２（ＥＸ２）については約１．４８重量％、実施例３（ＥＸ３）については約１．７６重量％、実施例４（ＥＸ４）については約１．４０重量％、そして実施例５（ＥＸ５）については約１．２７重量％である。
【００８７】
実施例ＥＸ１〜ＥＸ５を、以下の試験において評価する：（ｉ）上記タービン油の酸化安定性（ＡＳＴＭ方法Ｄ２２７２を使用）、（ｉｉ）約４０℃における動粘性率（ＡＳＴＭ方法Ｄ４４５）を使用、および（ｉｉｉ）流体の熱ストレス付加（ｈｅａｔ  ｓｔｒｅｓｓｉｎｇ）後の液圧流体の熱安定性（「Ｃｉｎｃｉｎｎａｔｉ  Ｍａｃｈｉｎｅ  Ｔｈｅｒｍａｌ  Ｓｔａｂｉｌｉｔｙ  Ｔｅｓｔ」Ｐｒｏｃｅｄｕｒｅ  Ａを利用）。Ｃｉｎｃｉｎｎａｔｉ  Ｍａｃｈｉｎｅ  Ｔｈｅｒｍａｌ  Ｓｔａｂｉｌｉｔｙ  Ｔｅｓｔは、鋼および銅の腐食および熱安定性を評価する。
【００８８】
試験（ｉ）および試験（ｉｉ）について得られたデータを、表１に示す。試験（ｉｉｉ）について得られたデータを、表２に示す。
【００８９】
【表１】
2014132097.tif 000005
【００９０】
【表２】
2014132097.tif 000006
得られたデータは、本発明の潤滑組成物が、液圧流体、タービン油または循環油に、認容可能なスラッジ性能、認容可能な熱安定性および認容可能な酸化安定性のうちの少なくとも１つを提供し得ることを示す。
【００９１】
本発明は、その種々の実施形態に関して説明されたが、本明細書を読む際にこれらの実施形態の種々の改変が当業者に明らかになることが理解されるべきである。従って、本明細書中に開示される本発明は、添付の特許請求の範囲の範囲内であるような改変を網羅することが意図されることが理解されるべきである。
【外国語明細書】
2014132097000001.pdf